(57)【要約】スチレン系フッ素重合体フィルムを基板上に流延するための方法は、ハンセン溶解度パラメータ（ＨＳＰ、ＭＰａ１／２）が以下の関係を満たす溶媒または溶媒ブレンド中にフッ素重合体を溶解することによってポリマー溶液を調製するステップを備える。｜ＳＰｂ−ＳＰｐ｜＜５、｜ＳＰｂ−ＳＰｓ｜＜４、｜ＳＰｂ(Ｈ)−ＳＰｐ（Ｈ）｜＜７、および２＜｜ＳＰｂ(Ｈ)−ＳＰｓ(Ｈ)｜＜１０式中、ＳＰｂ、ＳＰｐ、ＳＰｓは、それぞれ、溶媒／溶媒ブレンド、フッ素重合体、および基板の全ハンセン溶解度パラメータであり、ＳＰｂ（Ｈ）、ＳＰｐ（Ｈ）、およびＳＰｓ（Ｈ）は、それぞれ、溶媒／溶媒ブレンド、フッ素重合体、および基板の水素結合ハンセン溶解度パラメータであり、フッ素重合体は、以下の部分を含む。【化１】2015517585.tif 000018式中、Ｒ１、Ｒ２、およびＲ３は、各々独立に、水素原子、アルキル基、置換されたアルキル基、またはハロゲンであり、Ｒ１、Ｒ２、およびＲ３のうちの少なくとも１つは、フッ素原子であり、Ｒは、各々独立に、スチレン環上の置換基であり、ｎは、スチレン環上の置換基の数を表す、０から５までの整数である。【選択図】図１
2015517585.tif 000002
【特許請求の範囲】
【請求項１】
スチレン系フッ素重合体フィルムを基板上に流延するための方法であって、
ハンセン溶解度パラメータ（ＨＳＰ、ＭＰａ１／２）が以下の、｜ＳＰｂ−ＳＰｐ｜＜５、｜ＳＰｂ−ＳＰｓ｜＜４、｜ＳＰｂ(Ｈ)−ＳＰｐ（Ｈ）｜＜７、および２＜｜ＳＰｂ(Ｈ)−ＳＰｓ(Ｈ)｜＜１０であって、
式中、ＳＰｂ、ＳＰｐ、ＳＰｓは、それぞれ、溶媒／溶媒ブレンド、フッ素重合体、および基板の全ハンセン溶解度パラメータであり、ＳＰｂ（Ｈ）、ＳＰｐ（Ｈ）、およびＳＰｓ（Ｈ）は、それぞれ、溶媒／溶媒ブレンド、フッ素重合体、および基板の水素結合ハンセン溶解度パラメータであり、前記フッ素重合体は、以下の
【化１】
2015517585.tif 000017
の部分であって、
式中、Ｒ１、Ｒ２、およびＲ３は、各々独立に、水素原子、アルキル基、置換されたアルキル基、またはハロゲンであり、Ｒ１、Ｒ２、およびＲ３のうちの少なくとも１つは、フッ素原子であり、Ｒは、各々独立に、スチレン環上の置換基であり、ｎは、スチレン環上の置換基の数を表す、０から５までの整数である
部分を含む、
関係を満たす溶媒または溶媒ブレンド中にフッ素重合体を溶解することによってポリマー溶液を調製するステップを備える、
方法。
【請求項２】
前記ハンセン溶解度パラメータが、｜ＳＰｂ−ＳＰｐ｜＜４、｜ＳＰｂ−ＳＰｓ｜＜３、｜ＳＰｂ(Ｈ)−ＳＰｐ（Ｈ）｜＜６、および３＜｜ＳＰｂ(Ｈ)−ＳＰｓ(Ｈ)｜＜８である、請求項１に記載の方法。
【請求項３】
前記ハンセン溶解度パラメータが、｜ＳＰｂ−ＳＰｐ｜＜３、｜ＳＰｂ−ＳＰｓ｜＜２、｜ＳＰｂ(Ｈ)−ＳＰｐ（Ｈ）｜＜５、および４＜｜ＳＰｂ(Ｈ)−ＳＰｓ(Ｈ)｜＜７である、請求項１に記載の方法。
【請求項４】
前記スチレン環上の置換基Ｒが、アルキル、置換されたアルキル、ハロゲン、ヒドロキシル、カルボキシル、ニトロ、アルコキシ、アミノ、スルホン酸塩、リン酸塩、アシル、アシルオキシ、フェニル、アルコキシカルボニル、シアノから選択される、請求項１に記載の方法。
【請求項５】
前記スチレン系フッ素重合体が、ポリ（α，β，β−トリフルオロスチレン）（ＰＴＦＳ）である、請求項１に記載の方法。
【請求項６】
前記スチレン系フッ素重合体が、ポリ（α，β，β−トリフルオロスチレン）（ＰＴＦＳ）であり、かつ前記溶媒／溶媒ブレンドのハンセン溶解度パラメータが、が１７．５＜ＳＰｂ＜１９．５を満たす、請求項１に記載の方法。
【請求項７】
前記スチレン系フッ素重合体がＰＴＦＳであり、前記基板が、ＴＡＣまたはＣＯＰであり、前記溶媒または溶媒ブレンドが、メチルイソプロピルケトン（ＭＩＰＫ）、アセトン、メチルエチルケトン（ＭＥＫ）、メチルイソブチルケトン（ＭＩＢＫ）、シクロヘキサノン、塩化メチレン（ＭｅＣｌ２）、クロロホルム、酢酸メチル、酢酸エチル、酢酸ｎ−ブチル、プロピレングリコールメチルエーテルアセテート（ＰＧＭＥＡ）、エチレングリコールブチルエーテルアセテート、トルエン、シクロペンタノン、１，４−ジオキサン、アセトフェノン、クロロベンゼン、ニトロベンゼン、Ｎ−メチル−２−ピロリドン、およびＮ，Ｎ−ジメチルホルムアミドを含む群から選択される１つまたは複数である、請求項１に記載の方法。
【請求項８】
前記スチレン系フッ素重合体がＰＴＦＳであり、前記基板がＴＡＣであり、前記溶媒または溶媒ブレンドが、ＰＧＭＥＡ、ＭＩＰＫ、トルエン、ＰＧＭＥＡおよび酢酸エチルのブレンド、ＭＥＫおよびトルエンのブレンド、ＭＩＰＫおよびトルエンのブレンド、ならびにＭｅＣｌ２およびＭＩＰＫのブレンドを含む群から選択される、請求項１に記載の方法。
【請求項９】
前記スチレン系フッ素重合体がＰＴＦＳであり、前記基板がＴＡＣであり、前記溶媒または溶媒ブレンドが、ＰＧＭＥＡ、ＭＩＰＫ、トルエン、ＰＧＭＥＡ／酢酸エチル（５０／５０）、ＭＥＫ／トルエン（７０／３０）、およびＭＩＰＫ／ＭｅＣｌ２（７０／３０）（重量比）を含む群から選択される、請求項１に記載の方法。
【請求項１０】
前記スチレン系フッ素重合体がＰＴＦＳであり、前記基板がＣＯＰであり、前記溶媒または溶媒ブレンドが、シクロペンタノン、アセトンおよびＭＩＢＫのブレンド、ＭＥＫおよびＭＩＢＫのブレンド、シクロペンタノンおよびトルエンのブレンド、シクロペンタノンおよびＭｅＣｌ２のブレンド、ならびにＭＩＰＫ／トルエンのブレンドを含む群から選択される、請求項１に記載の方法。
【請求項１１】
前記スチレン系フッ素重合体がＰＴＦＳであり、前記基板がＣＯＰであり、前記溶媒または溶媒ブレンドが、アセトン／ＭＩＢＫ（６０／４０）またはＭＩＰＫ／トルエン（７０／３０）（重量比）である、請求項１に記載の方法。
【請求項１２】
前記方法が、前記重合体溶液によりコーティングする前に前記基板の表面を処理することをさらに含む、請求項１に記載の方法。
【請求項１３】
前記表面の処理方法が、コロナ処理である、請求項１２に記載の方法。
【請求項１４】
前記重合体溶液が、塩素化ポリオレフィン、非塩素化ポリオレフィン、ロジン、およびアミノシランを含む群から選択される接着促進剤をさらに含む、請求項１に記載の方法。
【請求項１５】
前記スチレン系フッ素重合体がポリ（α，β，β−トリフルオロスチレン）（ＰＴＦＳ）であり、前記溶媒／溶媒ブレンドのハンセン溶解度パラメータが１７．５＜ＳＰｂ＜１９．５を満たし、前記基板がＴＡＣまたはＣＯＰであり、前記溶媒または溶媒ブレンドが、メチルイソプロピルケトン（ＭＩＰＫ）、アセトン、メチルエチルケトン（ＭＥＫ）、メチルイソブチルケトン（ＭＩＢＫ）、シクロヘキサノン、塩化メチレン（ＭｅＣｌ２）、クロロホルム、酢酸メチル、酢酸エチル、酢酸ｎ−ブチル、プロピレングリコールメチルエーテルアセテート（ＰＧＭＥＡ）、エチレングリコールブチルエーテルアセテート、トルエン、シクロペンタノン、１，４−ジオキサン、アセトフェノン、クロロベンゼン、ニトロベンゼン、Ｎ−メチル−２−ピロリドン、およびＮ，Ｎ−ジメチルホルムアミドを含む群から選択される１つまたは複数である、請求項１に記載の方法。
【請求項１６】
請求項１に記載の工程により作製されるフィルム。
【請求項１７】
前記スチレン環上の置換基Ｒが、アルキル、置換されたアルキル、ハロゲン、ヒドロキシル、カルボキシル、ニトロ、アルコキシ、アミノ、スルホン酸塩、リン酸塩、アシル、アシルオキシ、フェニル、アルコキシカルボニル、およびシアノを含む群から選択される、請求項１６に記載のフィルム。
【請求項１８】
前記スチレン系フッ素重合体が、ポリ（α，β，β−トリフルオロスチレン）（ＰＴＦＳ）である、請求項１６に記載のフィルム。
【請求項１９】
前記スチレン系フッ素重合体がポリ（α，β，β−トリフルオロスチレン）（ＰＴＦＳ）であり、前記溶媒／溶媒ブレンドのハンセン溶解度パラメータが１７．５＜ＳＰｂ＜１９．５を満たす、請求項１６に記載のフィルム。
【請求項２０】
前記スチレン系フッ素重合体がＰＴＦＳであり、前記基板がＴＡＣまたはＣＯＰであり、前記溶媒または溶媒ブレンドが、メチルイソプロピルケトン（ＭＩＰＫ）、アセトン、メチルエチルケトン（ＭＥＫ）、メチルイソブチルケトン（ＭＩＢＫ）、シクロヘキサノン、塩化メチレン（ＭｅＣｌ２）、クロロホルム、酢酸メチル、酢酸エチル、酢酸ｎ−ブチル、プロピレングリコールメチルエーテルアセテート（ＰＧＭＥＡ）、エチレングリコールブチルエーテルアセテート、トルエン、シクロペンタノン、１，４−ジオキサン、アセトフェノン、クロロベンゼン、ニトロベンゼン、Ｎ−メチル−２−ピロリドン、およびＮ，Ｎ−ジメチルホルムアミドを含む群から選択される１つまたは複数である、請求項１６に記載のフィルム。
【発明の詳細な説明】
【技術分野】
【０００１】
本出願は、２０１０年９月２４日に出願された米国特許出願第１２／８９０，０１１号の一部継続出願であり、これは、２００８年８月２２日に出願された米国特許出願第１２／２２９，４０１号の一部継続出願であり、２００７年３月２９日に出願された米国特許出願第１１／７３１，３６７号の一部継続出願である。本発明は、ポリマー溶液を基板上に流涎することによって調製された光学フィルムに関する。ポリマー溶液は、スチレン系フッ素重合体と、透明度、接着性、および位相差に関する光学フィルムの総合的な特性を最適化するために、フッ素重合体、基板、および溶媒／溶媒ブレンドのハンセン溶解度パラメータ（ＨＳＰ）に基づいて選択される、溶媒または溶媒ブレンドとを含む。光学フィルムは、光学機器において、位相子としての使用に適する。
【背景技術】
【０００２】
溶解度パラメータの概念は、１９１６年に、Ｈｉｌｄｅｂｒａｎｄによって最初に提唱された。これは、溶液および溶質の内部エネルギーに関する。内部エネルギーは、内部圧力と密接な関係があり、これは、１立方センチメートルの物質が蒸発するために必要なエネルギーである。内部圧力の近い分子は、互いに引きつけ合い、相互に作用する、とＨｉｌｄｅｂｒａｎｄは提唱した。凝集エネルギー密度（ＣＥＤ）は、この内部エネルギーを表しており、物理的特性から算出され得る（ＣＥＤ＝（ΔＨ−ＲＴ）／Ｖｍ）。溶解度理論による予測では、溶質は、ＣＥＤ値の近い溶媒または溶媒ブレンドにおいて溶解する。ＣＥＤの平方根は、溶解度パラメータと呼ばれ、ギリシャ文字δで表される。したがって、
【数１】
2015517585.tif 000003
δの単位は、（ｃａｌ／ｃｍ３）１／２またはＭＰａ１／２であり、ここで、１（ｃａｌ／ｃｍ３）１／２＝２．０４５５ＭＰａ１／２である。ΔＨは蒸発熱、Ｒは気体定数、Ｔは温度、Ｖｍはモル体積である。全溶解度値の近い溶質および溶媒は、混和性であるが、全溶解度パラメータが大幅に異なる物質は、相溶性ではない。この溶解度分類方法は、炭化水素様の性質であり、高い極性または（水のような）水素結合する傾向を呈さない物質で有効に働く。
【０００３】
ハンセン溶解度パラメータ
ＢｕｒｒｅｌｌおよびＨａｎｓｅｎは、後に、部分溶解度パラメータの概念を取り入れた。彼らの提唱によれば、溶解度パラメータ（ＳＰ）は、３つの構成要素、すなわち、分散（無極性）ＳＰ（δｄ）、分極ＳＰ（δｐ）、および水素結合ＳＰ（δｈ）で表される。全溶解度パラメータは、数学的に次のように表現される。
【数２】
2015517585.tif 000004
材料の全溶解度パラメータδｔは、３つの部分溶解度パラメータ（δｄ、δｐ、およびδｈ）ベクトルが落ち合う、三次元空間上の点である。これらの溶解度パラメータは、一般に、ハンセン溶解度パラメータ（ＨＳＰ）と呼ばれている。溶媒の広範なリストのＨＳＰが知られ、Ｃｈａｒｌｅｓ，Ｍ．Ｈａｎｓｅｎ著「ＨＡＮＳＥＮ  ＳＯＬＵＢＩＬＩＴＹ  ＰＡＲＡＭＥＴＥＲＳ−Ａ  Ｕｓｅｒ’ｓ  Ｈａｎｄｂｏｏｋ」，第２版、ＣＲＣ  Ｐｒｅｓｓ，Ｔａｙｌｏｒ  ＆  Ｆｒａｎｃｉｓ  Ｇｒｏｕｐ，フロリダ州ボカラトン、２００７年、ｐ．３４７−４８３（以下、ハンセン便覧（ＨＡＮＳＥＮ’ｓ））に見つけることができる。この参考文献は、各溶媒に対し、３つの部分ＨＳＰ（δｄ、δｐ、およびδｈ）の値を列挙している。全ＨＳＰ（δｔ）は、式（２）で算出することができる。
【０００４】
溶媒ブレンドのＨＳＰ
多数の溶媒の溶解度パラメータが分かっていることから、式（３）を用いて溶媒ブレンドの値を算出できる。式中、Φはブレンドにおける各溶媒成分の体積分率である。
【数３】
2015517585.tif 000005
ブレンドの各ＨＳＰ（δｔ、δｄ、δｐ、またはδｈ）は、対応する各溶媒成分の体積分率およびＨＳＰを用いて、式（３）で算出され得る。
【０００５】
ポリマーのＨＳＰ
ポリマーのハンセン溶解度パラメータは、一連の溶媒においてポリマーの溶解度を試験することによって測定され得る。ポリマーのＨＳＰは、良溶媒のものに近く、非溶媒の値からかなり離れていると期待される。コンピュータプログラムまたは図式解法を利用して、溶解度試験の結果から最良適合を分析および取得し得る。ポリマーのＨＳＰに加えて、相互作用半径Ｒ０もまた生成され得る。δｄ対δｐ、δｄ対δｈ、およびδｐ対δｈの３つの二次元プロットの半径がまず取得され、次いで、δｄ対δｐ対δｈの三次元空間において球をプロットするために用いられる。結果として得られる最適化された球の半径が、相互作用半径Ｒ０である。溶解球内の溶媒は、ポリマーに対する良溶媒であり、他方、球の外側のものは、貧溶媒である。
【０００６】
三次元空間において、ポリマーおよび溶媒を表す２つのデータポイント間の距離は、次式で計算され得る。
【数４】
2015517585.tif 000006
式中、δｄ２、δｐ２、およびδｈ２は、溶媒に関係し、δｄ１、δｐ１、およびδｈ１はポリマーおよび溶解球の中心に関係する。このように、Ｒａ＜Ｒ０である溶媒は、ポリマーに対して良溶媒であり、Ｒａ＝Ｒ０であれば境界の溶媒であり、Ｒａ＞Ｒ０であれば貧溶媒である。溶解度に加えて、固有粘度、表面浸食、耐化学性、膨張、環境応力亀裂などの、溶媒に対するポリマーの親和性を反映し得るその他の特性もまた、ポリマーのＨＳＰを生成するのに用いられ得る。市販のポリマーのＨＳＰおよびＲ０のリストは、ハンセン便覧のｐ．４９３−５０５にある。
【０００７】
溶媒の選択
ポリマーの全ＨＳＰおよび部分ＨＳＰに最も良く一致する溶媒は、ポリマーに対して最も親和性が高く、したがって、溶解度が最も高い。しかしながら、これらの溶媒は、フィルム流延システムにおいては、ポリマーに対する最も好適な溶媒ではない場合もある。最適な溶媒は、システムにおいて何が望まれているのかによって変わる。溶解度の他に、溶媒選択に影響し得る要因には、例えば、費用、毒性、揮発性有機化合物（ＶＯＣ）、蒸発速度、乾燥速度、他の成分との相溶性、溶液粘度、溶液レオロジー、フィルム形成特性、およびフィルム特性（機械的および光学的）がある。これらの要因は、互いに相互作用し、影響し合う可能性があり、このことは、システムに好適な溶媒を選択するのをさらに一層困難にする。
【０００８】
米国特許出願第２０１１／００７６４８７号は、スチレン系フッ素重合体を含むポリマー溶液を基板上に流涎することによって調製された光学補償フィルムを開示している。光学フィルムは、正の面外複屈折性を呈し、液晶ディスプレイ（ＬＣＤ）、特に、インプレーンスイッチングＬＣＤ（ＩＰＳ−ＬＣＤ）における補償フィルム（Ｃプレート）として用いられて、画像の視聴品質を改善し得る。この用途に通常用いられる基板には、トリアセチルセルロース（ＴＡＣ）、環状オレフィンポリマー（ＣＯＰ）、ポリエステル、ポリビニルアルコール、セルロースエステル、セルロースアセテートプロピオネート（ＣＡＰ）、ポリカーボネート、ポリアクリレート、およびポリオレフィンが含まれる。
【発明の概要】
【発明が解決しようとする課題】
【０００９】
特性の中でも、フィルムの透明度、基板に対する接着性、および位相差は、このような光学フィルムを機器にうまく適用するために必要とされる。フィルムはポリマー溶液から流延されることから、これらの所望の特性を与えるように、最も好適な溶媒／溶媒ブレンドが選択される。ポリマーに対する良溶媒は、透明度の高いフィルムを提供するが、フィルムは、基板に対する十分な接着性をもたない場合もある。同様に、基板に対する接着性を良好にする溶媒は、所望の位相差値をもたらさない場合もある。したがって、光学フィルムに必要とされる溶媒または溶媒ブレンドの特性のバランスを良くし得る、溶媒または溶媒ブレンドを選択するための方法の必要性が存在する。
【００１０】
本発明は、特定の部品および部品配置において物理的な形を取り得、その実施形態は、本明細書において詳細に説明され、本明細書の一部を形成する添付の図面において図示される。
【課題を解決するための手段】
【００１１】
【図面の簡単な説明】
【００１２】
【図１】様々な溶媒を用いてＴＡＣ上に流延されたＰＴＦＳコーティングの位相差のグラフである。
【図２】様々な溶媒ブレンドを用いてＴＡＣ上に流延されたＰＴＦＳコーティングの位相差のグラフである。
【発明を実施するための形態】
【００１３】
スチレン系フッ素重合体に基づいて最良の総合的な光学フィルムの特性を得る目的で、本発明者らは、ポリマー、基板、および溶媒／溶媒ブレンドのハンセン溶解度パラメータ（ＨＳＰ）に基づいて溶媒または溶媒ブレンドが選択され得ることを見出した。そのような溶媒中のフッ素重合体から流延されたフィルムは、透明度、基板に対する接着性、および位相差において、最適な総合的な特性を呈する。
【００１４】
一実施形態では、本発明は、スチレン系フッ素重合体フィルムを基板上に流延するための方法を提供し、ハンセン溶解度パラメータ（ＨＳＰ、ＭＰａ１／２）が以下の関係を満たす溶媒または溶媒ブレンド中にフッ素重合体を溶解することによってポリマー溶液を調製するステップを備える。
｜ＳＰｂ−ＳＰｐ｜＜５、｜ＳＰｂ−ＳＰｓ｜＜４、｜ＳＰｂ(Ｈ)−ＳＰｐ（Ｈ）｜＜７、および２＜｜ＳＰｂ(Ｈ)−ＳＰｓ(Ｈ)｜＜１０
式中、ＳＰｂ、ＳＰｐ、ＳＰｓは、それぞれ、溶媒／溶媒ブレンド、フッ素重合体、および基板の全ハンセン溶解度パラメータであり、ＳＰｂ（Ｈ）、ＳＰｐ（Ｈ）、およびＳＰｓ（Ｈ）は、それぞれ、溶媒／溶媒ブレンド、フッ素重合体、および基板の水素結合ハンセン溶解度パラメータであり、上記フッ素重合体は、以下の部分を含む。
【化１】
2015517585.tif 000007
式中、Ｒ１、Ｒ２、およびＲ３は、各々独立に、水素原子、アルキル基、置換されたアルキル基、またはハロゲンであり、Ｒ１、Ｒ２、およびＲ３のうちの少なくとも１つは、フッ素原子であり、Ｒは、各々独立に、スチレン環上の置換基であり、ｎは、スチレン環上の置換基の数を表す、０から５までの整数である。
【００１５】
スチレン環上の置換基Ｒの例には、アルキル、置換されたアルキル、ハロゲン、ヒドロキシル、カルボキシル、ニトロ、アルコキシ、アミノ、スルホン酸塩、リン酸塩、アシル、アシルオキシ、フェニル、アルコキシカルボニル、シアノなどが含まれる。
【００１６】
溶媒／溶媒ブレンドは、｜ＳＰｂ−ＳＰｐ｜＜５の関係を満たす場合もあるが、溶媒／溶媒ブレンドの水素結合ＨＳＰがポリマーのものと大幅に異なる場合は、好適な溶媒では有り得ない。したがｔって、｜ＳＰｂ（Ｈ）−ＳＰｐ（Ｈ）｜＜７の関係が必要とされる。良好な接着性を与えるには、溶媒／溶媒は、｜ＳＰｂ−ＳＰｓ｜＜４を満たさなければならない。しかしながら、溶媒／溶媒ブレンドは、基板のＨＳＰに密接に関係したＨＳＰを有し得ない、または基板を著しく溶解する。したがって、一実施形態では、２＜｜ＳＰｂ（Ｈ）−ＳＰｓ（Ｈ）｜＜１０の関係が選択される。本発明の説明を通して述べるＨＳＰの値はすべて、ＭＰａ１／２の単位である。（ｃａｌ／ｃｍ３）１／２などの異なる単位の利用は、ＨＳＰの値を変え得るだけでなく、ＨＳＰの関係も変え得る。
【００１７】
別の実施形態では、本発明におけるハンセン溶解度パラメータ（ＨＳＰ）の関係は、｜ＳＰｂ−ＳＰｐ｜＜４、｜ＳＰｂ−ＳＰｓ｜＜３、｜ＳＰｂ（Ｈ）−ＳＰｐ（Ｈ）｜＜６、３＜｜ＳＰｂ（Ｈ）−ＳＰｓ（Ｈ）｜＜８であり、さらに別の実施形態では、この関係は、｜ＳＰｂ−ＳＰｐ｜＜３、｜ＳＰｂ−ＳＰｓ｜＜２、｜ＳＰｂ（Ｈ）−ＳＰｐ（Ｈ）｜＜５、および４＜｜ＳＰｂ（Ｈ）−ＳＰｓ（Ｈ）｜＜７である。
【００１８】
ＨＳＰの関係を満たすために、１種または２種以上の溶媒が必要とされるのであってもよい。溶媒ブレンドは、２種または３種以上の溶媒を特定の割合で組み合わせて、最良の総合的な特性を提供し得る溶媒混合液を得ることによって調製され得る。溶媒ブレンドの調整に用いられる各溶媒は、ＨＳＰの関係を満たしていても、満たしていなくてもよい。したがって、フッ素重合体には貧溶媒であると考えられる２種または３種以上の溶媒を組み合わせて、本発明において使用できる溶媒ブレンドを得ることが可能である。
【００１９】
本発明のＨＳＰの関係を満たすために用いられ得る溶媒の例は、ハンセン便覧のｐ．３４７−４８３にあり、その内容は、参照により本明細書に援用される。この参考文献は、各溶媒に対して、分散ＨＳＰ（ＳＰｂ（Ｄ））、分極ＨＳＰ（ＳＰｂ（Ｐ））、および水素結合ＨＳＰ（ＳＰｂ（Ｈ））列挙しており、これから、溶媒ブレンドのＨＳＰが式（３）で算出され得る。各溶媒／溶媒ブレンドの全ＨＳＰ（ＳＰｂ）は、式（２）で算出することができる。なお、本発明の説明を通して、記号ＳＰｂは、１種類の溶媒または溶媒ブレンドのいずれかのハンセン溶解度パラメータを表す。
【００２０】
スチレン系フッ素重合体は、ホモポリマーまたはコポリマーでもよい。ホモポリマーは、以下の構造を有するフッ素含有モノマーの重合によって調製され得る。
【化２】
2015517585.tif 000008
式中、Ｒ１、Ｒ２、およびＲ３は、各々独立に、水素原子、アルキル基、置換されたアルキル基、またはハロゲンであり、Ｒ１、Ｒ２、およびＲ３のうちの少なくとも１つは、フッ素原子であり、Ｒは、各々独立に、スチレン環上の置換基であり、ｎは、スチレン環上の置換基の数を表す、０から５までの整数である。
【００２１】
このようなフッ素含有モノマーの例には、限定されるものではないが、α，β，β−トリフルオロスチレン、α，β−ジフルオロスチレン、β，β−ジフルオロスチレン、α−フルオロスチレン、およびβ−フルオロスチレンが含まれる。ポリ（α，β，β−トリフルオロスチレン）（ＰＴＦＳ）は、本発明において用いられるホモポリマーである。
【００２２】
コポリマーは、フッ素含有モノマーのうちの１種または２種以上の、エチレン系の不飽和モノマーのうちの１種または２種以上との共重合によって調製され得る。本発明に好適なスチレン系フッ素重合体組成およびそれらの調整のための方法についてのさらなる説明は、米国特許出願公開番号２０１１００７６４８７号に開示されており、その内容は、参照により本明細書に援用される。
【００２３】
フッ素重合体の３つの部分ＨＳＰ、すなわち、分散ＨＳＰ（ＳＰｐ（Ｄ））、分極ＨＳＰ（ＳＰｐ（Ｐ））、および水素結合ＨＳＰ（ＳＰｐ（Ｈ））は、フッ素重合体の試料をＨＳＰが既知である一連の溶媒に溶解して、溶解度を試験することによって推定され得る。次いで、コンピュータプログラムを利用して、溶解度試験の結果から最良適合を取得し得る。実施例１に説明するように、表３に列挙された溶媒におけるＰＴＦＳの溶解度を試験した。Ｓｔｅｖｅｎ  ＡｂｂｏｔｔによるコンピュータソフトウェアＨＳＰｉＰ（第３版、２０１０年）に結果を入力して、最良適合によりＨＳＰ値を取得した。このように得られたＰＴＦＳのＨＳＰ（ＭＰａ１／２単位）は、ＳＰｐ（Ｄ）＝１９．８７、ＳＰｐ（Ｐ）＝８．６８、ＳＰｐ（Ｈ）＝５．７２であり、全ＳＰｐ＝２２．４３であり、Ｒ０＝９．０である。
【００２４】
基板上へのポリマー溶液の流延は、例えば、スピンコーティング、スプレーコーティング、ロールコーティング、カーテンコーティング、またはディップコーティングなどの当技術分野において既知の方法によって実行され得る。コーティングの厚さは、約２〜１５μｍである。基板の表面は、コロナ処理などの当技術分野において既知の方法を用いて表面エネルギーを高めるために予め処理されても、されなくてもよい。したがって、別の態様において、本発明は、コロナ処理による基板の表面処理のステップをさらに備える。表面処理に加えて、様々な基板に対するフッ素重合体コーティングの接着性は、乾燥中に、大半またはすべての溶媒をポリマー溶液から除去することによって改善される。このことは、高温乾燥および長時間乾燥の両方、またはいずれか一方を用いることによって達成され得る。基板に基づいて可能な場合、コーティングされた表面をフッ素重合体のガラス転移温度を超えて加熱することは、接着性を著しく改善する。基板は、当技術分野において既知であり、これらには、トリアセチルセルロース（ＴＡＣ）、環状オレフィンポリマー（ＣＯＰ）、ポリエステル、ポリビニルアルコール、セルロースエステル、セルロースアセテートプロピオネート（ＣＡＰ）、ポリカーボネート、ポリアクリレート、ポリオレフィン、ポリウレタン、ポリスチレン、ポリイミド、および光学機器において一般的に使用されるその他の材料が含まれる。
【００２５】
実例となる基板として用いられ得るポリマーのＨＳＰは、ハンセン便覧のｐ．４９３−５０５にあり、一部の例を以下に列挙してある。
【表１】
2015517585.tif 000009
【００２６】
セルロースアセテートのＨＳＰは、測定される個別の試料のエステル化度に応じて著しく変わり得る。その他のポリマーのデータもまた、測定に用いられる方法に応じて変わり得る。実施例において用いたセルローストリアセテート（ＴＡＣ）は、ＳＰｓ（Ｄ）＝１３．３、ＳＰｓ（Ｐ）＝４．２２、ＳＰｓ（Ｈ）＝１０．９２、およびＳＰｓ＝１７．７２を有し、用いた環状オレフィンポリマー（ＣＯＰ）は、表１に列挙されたＣＯＣポリマーのＨＳＰ値、すなわち、ＳＰｓ（Ｄ）＝１８．００、ＳＰｓ（Ｐ）＝３．００、ＳＰｓ（Ｈ）＝２．００、およびＳＰｓ＝１８．３６に近いＨＳＰ値を有すると推測される。
【００２７】
フッ素重合体のＨＳＰに対して密接に関係するＨＳＰを有する溶媒は、良好な溶解度を呈するが、フッ素重合体を基板上にコーティングするために用いられた場合、所望の特性をもたらすのに、それらは必ずしも最適な溶媒である必要はない。ポリマーおよび基板に対して境界の溶解度を有する溶媒／溶媒ブレンドは、最良の総合的な特性をもたらすのに好ましい選択肢である可能性が高い。加えて、そのような境界の溶媒から調製されたポリマー溶液は、一般的に、塗布しやすくするためには望ましい低い粘度を呈する。
【００２８】
ＰＴＦＳをＴＡＣまたはＣＯＰ基板上にコーティングするために用いるのに好適な溶媒／溶媒ブレンドの非限定的な例には、メチルイソプロピルケトン（ＭＩＰＫ）、アセトン、メチルエチルケトン（ＭＥＫ）、メチルイソブチルケトン（ＭＩＢＫ）、シクロヘキサノン、塩化メチレン（ＭｅＣｌ２）、クロロホルム、酢酸メチル、酢酸エチル、酢酸ｎ−ブチル、プロピレングリコールメチルアセテート（ＰＧＭＥＡ）、エチレングリコールブチルエーテルアセテート、トルエン、シクロペンタノン、１，４−ジオキサン、アセトフェノン、クロロベンゼン、ニトロベンゼン、Ｎ−メチル−２−ピロリドン、およびＮ，Ｎ−ジメチルホルムアミドから選択される１つまたは２つ以上が含まれる。各溶媒のＨＳＰ値が表２に列挙されており、ここで、ＳＰｂ（Ｄ）、ＳＰｂ（Ｐ）、およびＳＰｂ（Ｈ）はハンセン便覧から取得され、ＳＰｂは式（２）で算出されている。
【表２】
2015517585.tif 000010
【００２９】
ＴＡＣを基板として用いた場合、約１８−１９の全ＨＳＰ（ＳＰｂ）を有する溶媒／溶媒ブレンドが、フィルムの透明度、基板に対する接着性、ならびに位相差値において、より良好な特性を提供することがわかった。このような溶媒／溶媒ブレンドは、ＴＡＣ基板の全ＨＳＰに近い全ＨＳＰを有するが、それらは、ＳＰｂ（Ｈ）（＞４）において、著しく異なる。これにより、ＰＴＦＳコーティングは、フィルムの透明度に影響することなく、また位相差値を大幅に低減することなく、良好な接着性を有する。このような溶媒の例には、ＰＧＭＥＡ、ＭＩＰＫ、トルエン、ＰＧＭＥＡおよび酢酸エチルのブレンド、ＭＥＫおよびトルエンのブレンド、ＭＩＰＫおよびトルエンのブレンド、ならびにＭｅＣｌ２およびＭＩＰＫのブレンドが含まれる。非限定的な溶媒の例には、ＰＧＭＥＡ、ＭＩＰＫ、トルエン、ＰＧＭＥＡ／酢酸エチル（５０／５０）、ＭＥＫ／トルエン（７０／３０）、ＭＩＰＫ／トルエン（７０／３０）、およびＭＩＰＫ／ＭｅＣｌ２（７０／３０）が含まれる（重量比）。
【００３０】
溶媒ブレンドの一部の実施例のＨＳＰを表３に示す。値は、実施例２において説明したように、式（３）で算出される。
【表３】
2015517585.tif 000011
【００３１】
基板がＣＯＰの場合、好適な溶媒の例には、シクロペンタノン、アセトンおよびＭＩＢＫのブレンド、ＭＥＫおよびＭＩＢＫのブレンド、シクロペンタノンおよびトルエンのブレンド、シクロペンタノンおよびＭｅＣｌ２のブレンド、ならびにＭＩＰＫおよびトルエンのブレンドが含まれる。非限定的な溶媒の例には、アセトン／ＭＩＢＫ（６０／４０）およびＭＩＰＫ／トルエン（７０／３０）が含まれる（重量比）。
【００３２】
アセトン（ＳＰｂ＝１６．９７）およびＭＩＢＫ（ＳＰｂ＝１９．９４）は、各々、ＰＴＦＳと混和しない。しかしながら、これら２つを４０／６０、５０／５０、６０／４０、７０／３０、および８０／２０の重量比で混合することによって、良好な透明度のポリマー溶液が調製された。各溶媒ブレンドの全ＨＳＰは、１８．０５、１８．３４、１８．６４、１８．９５、１９．２７と算出される。したがって、本発明は、スチレン系フッ素重合体がＰＴＦＳであり、溶媒／溶媒ブレンドのＨＳＰが１７．５＜ＳＰｂ＜１９．５である実施形態をさらに提供する。
【００３３】
基板に対するスチレン系フッ素重合体の接着性をさらに改良するために、接着促進剤を用いてもよい。例えば、接着促進剤は、ポリマー溶液に混合され、ポリマーと共に流延されて、コーティングフィルムを形成し得る。したがって、好適な接着促進剤は、所望の溶媒に溶解でき、スチレン系フッ素重合体と相溶性がある。接着促進剤は、光学フィルムの位相差値を著しく低減させないことがさらに望ましい。
【００３４】
好適な接着促進剤の例には、限定するものではないが、Ｅａｓｔｍａｎ  Ｃｈｅｍｉｃａｌ  Ｃｏｍｐａｎｙ（テネシー州キングスポート）から入手可能なもの、すなわち、Ｅａｓｔｍａｎ  Ｃｈｌｏｒｉｎａｔｅｄ  Ｐｏｌｙｏｌｅｆｉｎ１６４−１（登録商標）、３４３−１（登録商標）、および５１５−２（登録商標）などの塩素化ポリオレフィン、Ｅａｓｔｍａｎ  Ｃｈｌｏｒｉｎａｔｅｄ  Ｐｏｌｙｏｌｅｆｉｎ５５０−１（登録商標）などの非塩素化ポリオレフィン、ならびにＡｂｉｔｏｌ  Ｅ（登録商標）（水素化したガムロジン）、Ｐｅｒｍａｌｙｎ  ３１００（登録商標）（ペンタエリスリトールのトール油ロジンエステル）、Ｐｅｒｍａｌｙｎ  ２０８５（登録商標）（グリセロールのトール油ロジンエステル）、Ｐｅｒｍａｌｙｎ  ６１１０（登録商標）（ペンタエリスリトールのガムロジンエステル）、およびＦｏｒａｌｙｎ  １１０（登録商標）（ペンタエリスリトールの水素化したガムロジンエステル）などの樹脂と、Ｄｙｎａｓｙｌａｎ  １１２２（登録商標）およびＤｙｎａｓｙｌａｎ  ２１０（登録商標）などのＥｖｏｎｉｋ  Ｉｎｄｕｓｔｒｉｅｓから入手可能なアミノシランとが含まれる。
【００３５】
実施例
実施例１．様々な溶媒におけるＰＴＦＳの溶解度試験
ＰＴＦＳの試料（例えば、１ｇ）を表４に列挙された各溶媒（例えば、１０ｇ）と容器内で混合した。各混合物は、時間をかけて十分に混合させ、溶解度の結果を記録した。
【表４】
2015517585.tif 000012
【００３６】
実施例２．アセトンおよびＭＩＢＫの様々なブレンドにおけるＰＴＦＳの溶解度試験
アセトンおよびメチルイソブチルケトン（ＭＩＢＫ）をこの実験のために選択した。これは、これらが混和性であり、著しく異なるＨＳＰを有していたためである（アセトン：ＳＰｂ＝１９．１９、ＭＩＢＫ：ＳＰｂ＝１６．９７）。また、これらはＰＴＦＳに対して貧溶媒であることが分かった。ＰＴＦＳは、膨張するが、各溶媒に溶解しなかった。表５に列挙されているように、ＰＴＦＳ（４ｇ）を様々なアセトン／ＭＩＢＫ比の溶媒ブレンドのそれぞれの中において（２２．６６ｇ）混合することによって、一連の溶液を調製した。ポリマー溶液を２日間ローラの上に配置した。重量比で４０／６０、５０／５０、６０／４０、７０／３０、および８０／２０のものは透明である一方で、３０／７０および９０／１０のものは曇っており、残りは、溶解しないポリマーを含むことがわかった。
【００３７】
アセトン／ＭＩＢＫ＝６０／４０（重量％）のものについて、以下に示されているように、アセトンおよびＭＩＢＫのＨＳＰから式（３）で各ブレンドのＨＳＰ値を算出した。
（アセトンの密度＝０．７９２ｇ／ｍｌ、ＭＩＢＫの密度＝０．８０２ｇ／ｍｌ）
アセトン体積％＝（６０／０．７９２）／［（６０／０．７９２）＋（４０／０．８０２）］＝６０
ＭＩＢＫ体積％＝（４０／０．８０２）／［（６０／０．７９２）＋（４０／０．８０２）］＝４０
ＳＰｂ（Ｄ）＝０．６０×１５．５＋０．４０×１５．３＝１５．４２
ＳＰｂ（Ｐ）＝０．６０×１０．４０＋０．４０×６．１０＝８．６９
ＳＰｂ（Ｈ）＝０．６０×７．００＋０．４０×４．１０＝５．８５
ＳＰｂ＝（１５．４２２＋８．６９２＋５．８５２）１／２＝１８．６４
【表５】
2015517585.tif 000013
【００３８】
実施例３．ＴＡＣ基板上への様々な溶媒におけるＰＴＦＳの溶液の流延
まず、トリアセチルセルロース（ＴＡＣ）フィルムの試料（３インチ×４インチ）を、Ｌａｂｏｒａｔｏｒｙ  Ｃｏｒｏｎａ  Ｔｒｅａｔｅｒ（型式ＢＤ−２０Ｃ、Ｅｌｅｃｔｒｏ-Ｔｅｃｈｎｉｃ  Ｐｒｏｄｕｃｔｓ，ＩＮＣ）を用いて、コロナ放電で約２分間処理した。表５に列挙されているように、様々な溶媒／溶媒ブレンドにおいて（２２．６６ｇ）ＰＴＦＳ粉末（４ｇ、固有粘度＝１．０ｄＬ／ｇ）を混合することによって、一連のＰＴＦＳ溶液（１５重量％）を調製した。ナイフ式の塗布器を用いて、各溶液をＴＡＣフィルム（厚さ、８０μｍ）上に流延した。流延直後、コーティングされたフィルムを熱風乾燥器に８０℃で５分間配置して、約５から約１０μｍの範囲の厚さを有する乾燥したコーティングを得た。各溶液から３枚のコーティングフィルムを得るように、実験を繰り返した。分光光度計（ＵｌｔｒａＳｃａｎ  ＶＩＳ、Ｈｕｎｔｅｒ  Ａｓｓｏｃｉａｔｅｓ  Ｌａｂｏｒａｔｏｒｙ，Ｉｎｃ）を用いて、フィルムの曇り度を測定した。コーティングされたＴＡＣフィルムを７日間エージングさせ、その外観を観察した。一部のコーティングフィルムが基板から剥離し、接着性が悪いことがわかったが、それ以外はそのままであった。結果を表６に示す。
【表６】
2015517585.tif 000014
2015517585.tif 000015
【００３９】
実施例４．様々な溶媒を用いてＴＡＣ上に流延されたＰＴＦＳコーティングの位相差測定
コーティングフィルムが基板に付着していある間に、実施例３において調製されたコーティングされたＴＡＣフィルムの厚さおよび面外光学位相差（Ｒｔｈ）を測定した。厚さをＭｅｔｒｉｃｏｎ  ２０１０プリズムカプラで測定し、位相差をＪ．Ａ．Ｗｏｏｌｌａｍ  Ｍ−２０００Ｖで測定した。全体の値から基板のＲｔｈを差し引くことによって、各コーティングの位相差（Ｒｔｈ、ｎｍ）を算出した。こうして得られたＲｔｈ値を厚さ（Ｔ、μｍ）で正規化して、Ｒｔｈ／Ｔ（ｎｍ／μｍ）の値を得て、図１および図２に示されるように、これを波長に対してプロットした。なお、区別しやすくするために、図１および図２に列挙された溶媒／溶媒ブレンドの凡例は、対応する曲線の順番にしたがって、上から下へ並べてある。
【００４０】
実施例５．ＰＴＦＳをＴＡＣ上に流延するために用いた溶媒のハンセン溶解度パラメータ
実施例３および４の結果から、表７に列挙された溶媒／溶媒ブレンドは、ＰＴＦＳをＴＡＣ基板上に流延するために用いられる場合、フィルムの透明度、接着性、ならびに位相差において、コーティング特性の優れたバランスを提供し得ることが認められる。溶媒ブレンドのＨＳＰは、式（３）で、実施例２において説明したように、算出される。
【表７】
2015517585.tif 000016
【００４１】
以上、実施形態を記載した。上記の方法および装置が、本発明の一般的な範囲から逸脱することなく、変更および修正を組み込み得ることは当業者に明らとなる。添付の特許請求の範囲またはその均等物の範囲内にある限り、このような修正および変更をすべて含むことが意図される。上の記載は、多くの特殊性を含んでいるが、これは、本発明の範囲を限定するものとして解釈されるべきではなく、本発明の実施形態のうちのいくつかの実例を単に提供するもとして解釈されるべきである。様々なその他の実施形態および副産物は、その範囲内で可能である。
【００４２】
さらに、本発明の広い範囲を明示する数値の範囲およびパラメータは近似値であるが、具体的な実施例において言及された数値は、可能な限り正確に報告される。しかしながら、あらゆる数値は、それぞれの試験測定結果に見られる標準偏差から必然的に結果として生じる特定の誤差を元来含んでいる。
【００４３】
このように本発明を説明した上で、ここで特許請求の範囲を記載する。
【図１】
2015517585.tif 000019
【図２】
2015517585.tif 000020
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
スチレン系フッ素重合体フィルムを基板上に流延するための方法であって、
ハンセン溶解度パラメータ（ＨＳＰ、ＭＰａ１／２）が以下の、｜ＳＰｂ−ＳＰｐ｜＜５、｜ＳＰｂ−ＳＰｓ｜＜４、｜ＳＰｂ(Ｈ)−ＳＰｐ（Ｈ）｜＜７、および２＜｜ＳＰｂ(Ｈ)−ＳＰｓ(Ｈ)｜＜１０であって、
式中、ＳＰｂ、ＳＰｐ、ＳＰｓは、それぞれ、溶媒／溶媒ブレンド、フッ素重合体、および基板の全ハンセン溶解度パラメータであり、ＳＰｂ（Ｈ）、ＳＰｐ（Ｈ）、およびＳＰｓ（Ｈ）は、それぞれ、溶媒／溶媒ブレンド、フッ素重合体、および基板の水素結合ハンセン溶解度パラメータであり、前記フッ素重合体は、以下の
【化１】
2015517585.tif 000021
の部分であって、
式中、Ｒ１、Ｒ２、およびＲ３は、各々独立に、水素原子、アルキル基、置換されたアルキル基、またはハロゲンであり、Ｒ１、Ｒ２、およびＲ３のうちの少なくとも１つは、フッ素原子であり、Ｒは、各々独立に、スチレン環上の置換基であり、ｎは、スチレン環上の置換基の数を表す、０から５までの整数である
部分を含む、
関係を満たす溶媒または溶媒ブレンド中にフッ素重合体を溶解することによってポリマー溶液を調製するステップを備える、
方法。
【請求項２】
前記ハンセン溶解度パラメータが、｜ＳＰｂ−ＳＰｐ｜＜４、｜ＳＰｂ−ＳＰｓ｜＜３、｜ＳＰｂ(Ｈ)−ＳＰｐ（Ｈ）｜＜６、および３＜｜ＳＰｂ(Ｈ)−ＳＰｓ(Ｈ)｜＜８である、請求項１に記載の方法。
【請求項３】
前記ハンセン溶解度パラメータが、｜ＳＰｂ−ＳＰｐ｜＜３、｜ＳＰｂ−ＳＰｓ｜＜２、｜ＳＰｂ(Ｈ)−ＳＰｐ（Ｈ）｜＜５、および４＜｜ＳＰｂ(Ｈ)−ＳＰｓ(Ｈ)｜＜７である、請求項１に記載の方法。
【請求項４】
前記スチレン環上の置換基Ｒが、アルキル、置換されたアルキル、ハロゲン、ヒドロキシル、カルボキシル、ニトロ、アルコキシ、アミノ、スルホン酸塩、リン酸塩、アシル、アシルオキシ、フェニル、アルコキシカルボニル、シアノから選択される、請求項１に記載の方法。
【請求項５】
前記スチレン系フッ素重合体が、ポリ（α，β，β−トリフルオロスチレン）（ＰＴＦＳ）である、請求項１に記載の方法。
【請求項６】
前記スチレン系フッ素重合体が、ポリ（α，β，β−トリフルオロスチレン）（ＰＴＦＳ）であり、かつ前記溶媒／溶媒ブレンドのハンセン溶解度パラメータが、が１７．５＜ＳＰｂ＜１９．５を満たす、請求項１に記載の方法。
【請求項７】
前記スチレン系フッ素重合体がＰＴＦＳであり、前記基板が、ＴＡＣまたはＣＯＰであり、前記溶媒または溶媒ブレンドが、メチルイソプロピルケトン（ＭＩＰＫ）、アセトン、メチルエチルケトン（ＭＥＫ）、メチルイソブチルケトン（ＭＩＢＫ）、シクロヘキサノン、塩化メチレン（ＭｅＣｌ２）、クロロホルム、酢酸メチル、酢酸エチル、酢酸ｎ−ブチル、プロピレングリコールメチルエーテルアセテート（ＰＧＭＥＡ）、エチレングリコールブチルエーテルアセテート、トルエン、シクロペンタノン、１，４−ジオキサン、アセトフェノン、クロロベンゼン、ニトロベンゼン、Ｎ−メチル−２−ピロリドン、およびＮ，Ｎ−ジメチルホルムアミドを含む群から選択される１つまたは複数である、請求項１に記載の方法。
【請求項８】
前記スチレン系フッ素重合体がＰＴＦＳであり、前記基板がＴＡＣであり、前記溶媒または溶媒ブレンドが、ＰＧＭＥＡ、ＭＩＰＫ、トルエン、ＰＧＭＥＡおよび酢酸エチルのブレンド、ＭＥＫおよびトルエンのブレンド、ＭＩＰＫおよびトルエンのブレンド、ならびにＭｅＣｌ２およびＭＩＰＫのブレンドを含む群から選択される、請求項１に記載の方法。
【請求項９】
前記スチレン系フッ素重合体がＰＴＦＳであり、前記基板がＴＡＣであり、前記溶媒または溶媒ブレンドが、ＰＧＭＥＡ、ＭＩＰＫ、トルエン、ＰＧＭＥＡ／酢酸エチル（５０／５０）、ＭＥＫ／トルエン（７０／３０）、およびＭＩＰＫ／ＭｅＣｌ２（７０／３０）（重量比）を含む群から選択される、請求項１に記載の方法。
【請求項１０】
前記スチレン系フッ素重合体がＰＴＦＳであり、前記基板がＣＯＰであり、前記溶媒または溶媒ブレンドが、シクロペンタノン、アセトンおよびＭＩＢＫのブレンド、ＭＥＫおよびＭＩＢＫのブレンド、シクロペンタノンおよびトルエンのブレンド、シクロペンタノンおよびＭｅＣｌ２のブレンド、ならびにＭＩＰＫ／トルエンのブレンドを含む群から選択される、請求項１に記載の方法。
【請求項１１】
前記スチレン系フッ素重合体がＰＴＦＳであり、前記基板がＣＯＰであり、前記溶媒または溶媒ブレンドが、アセトン／ＭＩＢＫ（６０／４０）またはＭＩＰＫ／トルエン（７０／３０）（重量比）である、請求項１に記載の方法。
【請求項１２】
前記方法が、前記重合体溶液によりコーティングする前に前記基板の表面を処理することをさらに含む、請求項１に記載の方法。
【請求項１３】
前記表面の処理方法が、コロナ処理である、請求項１２に記載の方法。
【請求項１４】
前記重合体溶液が、塩素化ポリオレフィン、非塩素化ポリオレフィン、ロジン、およびアミノシランを含む群から選択される接着促進剤をさらに含む、請求項１に記載の方法。
【請求項１５】
前記スチレン系フッ素重合体がポリ（α，β，β−トリフルオロスチレン）（ＰＴＦＳ）であり、前記溶媒／溶媒ブレンドのハンセン溶解度パラメータが１７．５＜ＳＰｂ＜１９．５を満たし、前記基板がＴＡＣまたはＣＯＰであり、前記溶媒または溶媒ブレンドが、メチルイソプロピルケトン（ＭＩＰＫ）、アセトン、メチルエチルケトン（ＭＥＫ）、メチルイソブチルケトン（ＭＩＢＫ）、シクロヘキサノン、塩化メチレン（ＭｅＣｌ２）、クロロホルム、酢酸メチル、酢酸エチル、酢酸ｎ−ブチル、プロピレングリコールメチルエーテルアセテート（ＰＧＭＥＡ）、エチレングリコールブチルエーテルアセテート、トルエン、シクロペンタノン、１，４−ジオキサン、アセトフェノン、クロロベンゼン、ニトロベンゼン、Ｎ−メチル−２−ピロリドン、およびＮ，Ｎ−ジメチルホルムアミドを含む群から選択される１つまたは複数である、請求項１に記載の方法。
【国際調査報告】
2015517585.tif 000022
2015517585.tif 000023